(57)【要約】【課題】特に貯蔵後であってさえも、公知のペースト／ペースト系と比較して、改善されたぞうげ質接着特性を示す、ペースト／ペーストベースの自己結合歯科材料を提供すること。【解決手段】第一のペーストおよび第二のペーストを含有する硬化性多成分歯科材料であって、この第一のペーストは、（ｉ）１種以上の酸基を有さないラジカル重合性モノマーおよび（ｉｉ）塩基性充填材を含有し、そしてこの第二のペーストは、（ｉｉｉ）１種以上の酸基含有ラジカル重合性モノマーおよび（ｉｖ）非塩基性充填材を含有する。この多成分歯科材料は、少なくともペースト（Ａ）または（Ｂ）の中に、ラジカル重合のための少なくとも１種の開始剤（ｖ）を含有する。【選択図】なし【特許請求の範囲】
【請求項１】
（Ａ）第一のペーストであって、
（ｉ）１種以上の酸基を含まないラジカル重合性モノマーおよび
（ｉｉ）充填材
を含有する、第一のペースト、ならびに
（Ｂ）第二のペーストであって、
（ｉｉｉ）１種以上の酸基含有ラジカル重合性モノマーおよび
（ｉｖ）非塩基性充填材
を含有する、第二のペースト
を含有する硬化性多成分歯科材料であって、該多成分歯科材料は、少なくともペースト（Ａ）または（Ｂ）の中に、ラジカル重合のための少なくとも１種の開始剤（ｖ）を含有する、硬化性多成分歯科材料。
【請求項２】
塩基性充填材をペースト（Ａ）の中に含有する、請求項１に記載の歯科材料。
【請求項３】
１種以上の酸基を有さないラジカル重合性モノマー（ｖｉ）をまたペースト（Ｂ）の中に含有する、請求項１または２に記載の歯科材料。
【請求項４】
非塩基性充填材（ｉｘ）をまたペースト（Ａ）の中に含有する、請求項１〜３のいずれか１項に記載の歯科材料。
【請求項５】
自己硬化性であり、そして開始剤（ｖ）、好ましくは過酸化物、特に好ましくは過酸化ベンゾイルを、ペースト（Ｂ）の中に含有し、そして活性化剤（ｖｉｉ）、好ましくは塩基性活性化剤、特に好ましくは芳香族アミンをまた、ペースト（Ａ）の中に含有する、請求項１〜４のいずれか１項に記載の歯科材料。
【請求項６】
二重硬化性であり、そしてまた、少なくとも１種の光開始剤（ｖｉｉｉ）を、少なくともペースト（Ａ）またはペースト（Ｂ）の中に含有する、請求項５に記載の歯科材料。
【請求項７】
前記非塩基性充填材（ｉｖ）、および必要に応じて前記非塩基性充填材（ｉｘ）もまた、ＳｉＯ２、中性金属塩およびこれらの組み合わせから選択される、請求項１〜６のいずれか１項に記載の歯科材料。
【請求項８】
前記非塩基性充填材（ｉｖ）および／または（ｉｘ）が、石英、発熱性シリカ、沈降シリカ、ゾル−ゲルシリカ、石英ガラス、希土類金属の中性フッ化物、好ましくは三フッ化イッテルビウム、およびこれらの組み合わせから選択される、請求項７に記載の歯科材料。
【請求項９】
前記少なくとも１種の酸基含有ラジカル重合性モノマー（ｉｉｉ）が、少なくとも１つのエチレン性不飽和基および少なくとも１つの酸基を含み、該エチレン性不飽和基が、アクリロイル基、メタクリロイル基、ビニル基およびこれらの組み合わせから選択され、そして該酸基が、カルボン酸基、スルホン酸基、ホスホン酸基、リン酸基およびこれらの組み合わせから選択される、請求項１〜８のいずれか１項に記載の歯科材料。
【請求項１０】
前記少なくとも１種の酸基含有ラジカル重合性モノマー（ｉｉｉ）が、ラジカル重合性のリン酸二水素エステルまたはリン酸水素エステルである、請求項９に記載の歯科材料。
【請求項１１】
アクリロイル基および／またはメタクリロイル基から好ましくは選択される少なくとも２つのエチレン性不飽和基を有する、少なくとも１種の酸基を有さないラジカル重合性モノマー（ｉ）および／または（ｖｉ）を含有する、請求項１〜１０のいずれか１項に記載の歯科材料。
【請求項１２】
請求項１〜１１のいずれか１項に記載の硬化性多成分歯科材料のペースト（Ａ）とペースト（Ｂ）とを、好ましくは０．４：０．６〜０．６：０．４の範囲の体積比、特に好ましくは、０．４６：０．５４〜０．５４：０．４６の範囲の体積比で混合する工程を包含する、使用の準備ができた歯科材料の調製プロセス。
【請求項１３】
歯科学において使用するための、請求項１〜１１のいずれか１項に記載の硬化性多成分歯科材料。
【請求項１４】
歯科修復物を歯のエナメル質および／またはぞうげ質に固定するための、請求項１〜１１のいずれか１項に記載の硬化性多成分歯科材料。
【請求項１５】
第一のレザバおよび第二のレザバを有する二重注射器であって、該二重注射器は、請求項１〜１１のいずれか１項に記載の硬化性多成分歯科材料を収容することを特徴とし、ペースト（Ａ）が該第一のレザバに収容され、そしてペースト（Ｂ）が第二のレザバに収容される、二重注射器。
【発明の詳細な説明】
【技術分野】
【０００１】
本発明は、ペースト／ペーストベースの自己結合歯科材料（好ましくは、固定コンポジット）に関する。
【背景技術】
【０００２】
歯科学において、コンポジットベースの固定材料は、頻繁に、歯科修復物（例えば、歯冠、ブリッジ、インレー）を、硬い歯の物質に固定するために使用されている。歯科コンポジットとは一般に、内部に１種以上の充填材が組み込まれた、有機モノマーまたはポリマーのマトリックスからなる多物質系を意味する。硬い歯の物質に満足に結合するために、固定コンポジットは、酸性の歯科用接着促進剤と組み合わせて使用される。すなわち、このコンポジットの塗布前に、硬い歯の物質が、酸性の歯科用接着促進剤で処理される。
【０００３】
歯科用接着促進剤がなしで済まされ、そして固定コンポジットが単独で使用され得る場合、処置手順は単純化される。これらのいわゆる自己結合固定コンポジット、または自己接着固定コンポジットはまた、モノマーマトリックス中に酸モノマーを含有し、これらの酸モノマーは、硬い歯の物質への結合を可能にする。頻繁に、これらは二重硬化系であり、これらは、光により誘導される硬化のための光開始剤に加えて、室温での自己硬化のための開始剤系を含有する。この固定コンポジットの自己硬化は、とりわけ、取り付けられるべき修復物（例えば、歯冠、ブリッジ）が非常に不透明である場合（例えば、酸化ジルコニウム）、または耐光性でさえある場合（例えば、金属）に必要である。
【０００４】
一般に、自己結合固定コンポジットは、粉末／液体ベースの系であり、これらの系は、非常に貯蔵安定性が高い。なぜなら、開始剤系の一部が粉末上にコーティングされ得るからである。粉末／液体系は、使用が複雑であり、そして混合のためのミキサーを必要とし、この（高速での）混合プロセスは、頻繁に、空気の含有をもたらし、そして充填の量に関して、大きい可変性を有さないので、これらの系は、とりわけ好ましい送達形態というわけではない。
【０００５】
ペースト／ペースト調製物は、特別なさらなる装置を必要とせず、そして任意の所望の量の固定材料が、問題なく混合され得るという利点を有する。最近、このベースを有するいくつかの材料が市場に出てきているが、これらの全てに共通して、これらの市販の系のぞうげ質接着特性は、粉末／液体系のぞうげ質接着特性に全く及ばず、そしてこれらのペースト／ペースト調製物のほとんどは、自己硬化後に、引き続く光硬化なしでは、ぞうげ質結合をほとんど示さない。公知のペースト／ペーストベースの固定コンポジットはまた、頻繁に、貯蔵安定性の問題を引き起こす。換言すれば、これらのペーストが長期間にわたり貯蔵された後には、ぞうげ質接着特性がもはや保証されない。
【０００６】
特許文献１および特許文献２は、自己結合性または二重結合性の、自己結合ペースト／ペースト歯科材料を記載する。これらの出願において、特別な開始剤系を使用し、そしてこれらの開始剤系を２つのペーストに分割することにより、貯蔵安定性を改善することが求められた。過酸化水素と特定の置換チオカルバミドとの組み合わせが、特許文献１において使用されており、そして特許文献２においては、酸化剤（例えば、過酸化水素、Ｃｕ（ＩＩ）塩、Ｆｅ（ＩＩＩ）塩、Ｃｏ（ＩＩＩ）塩、過硫酸塩および過マンガン酸塩）と還元剤（例えば、スルフィン酸塩、チオカルバミド、置換チオカルバミド、アスコルビン酸およびその誘導体、バルビツール酸およびその誘導体、チオバルビツール酸およびその誘導体、Ｆｅ（ＩＩ）塩、Ｃｕ（Ｉ）塩およびＣｏ（ＩＩ）塩）との組み合わせが開示されている。一般に、両方の出願において、多数の異なる充填材が、好ましい充填材が強調されることなく記載されており、二成分系のそれぞれのペーストへ充填材の割り当ても、教示の主題ではない。特許文献１および特許文献２に記載されている、硬化後のぞうげ質接着値は、実用的には達成不可能である。具体的には、０〜２ＭＰａのみのそうげ質結合値が、貯蔵後に達成され得る。
【先行技術文献】
【特許文献】
【０００７】
【特許文献１】欧州特許出願公開第１  ４７９  ３６４号明細書
【特許文献２】欧州特許出願公開第１  ５０２  ５６９号明細書
【発明の概要】
【発明が解決しようとする課題】
【０００８】
本発明の目的は、特に貯蔵後であってさえも、公知のペースト／ペースト系と比較して、改善されたぞうげ質接着特性を示す、ペースト／ペーストベースの自己結合歯科材料を提供することである。
【課題を解決するための手段】
【０００９】
上記課題を解決するために、本発明は、例えば、以下を提供する：
（項目１）
（Ａ）第一のペーストであって、
（ｉ）１種以上の酸基を含まないラジカル重合性モノマーおよび
（ｉｉ）充填材
を含有する、第一のペースト、ならびに
（Ｂ）第二のペーストであって、
（ｉｉｉ）１種以上の酸基含有ラジカル重合性モノマーおよび
（ｉｖ）非塩基性充填材
を含有する、第二のペースト
を含有する硬化性多成分歯科材料であって、該多成分歯科材料は、少なくともペースト（Ａ）または（Ｂ）の中に、ラジカル重合のための少なくとも１種の開始剤（ｖ）を含有する、硬化性多成分歯科材料。
【００１０】
（項目２）
塩基性充填材をペースト（Ａ）の中に含有する、上記項目に記載の歯科材料。
【００１１】
（項目３）
１種以上の酸基を有さないラジカル重合性モノマー（ｖｉ）をまたペースト（Ｂ）の中に含有する、上記項目のいずれかに記載の歯科材料。
【００１２】
（項目４）
非塩基性充填材（ｉｘ）をまたペースト（Ａ）の中に含有する、上記項目のいずれかに記載の歯科材料。
【００１３】
（項目５）
自己硬化性であり、そして開始剤（ｖ）、好ましくは過酸化物、特に好ましくは過酸化ベンゾイルを、ペースト（Ｂ）の中に含有し、そして活性化剤（ｖｉｉ）、好ましくは塩基性活性化剤、特に好ましくは芳香族アミンをまた、ペースト（Ａ）の中に含有する、上記項目のいずれかに記載の歯科材料。
【００１４】
（項目６）
二重硬化性であり、そしてまた、少なくとも１種の光開始剤（ｖｉｉｉ）を、少なくともペースト（Ａ）またはペースト（Ｂ）の中に含有する、上記項目のいずれかに記載の歯科材料。
【００１５】
（項目７）
前記非塩基性充填材（ｉｖ）、および必要に応じて前記非塩基性充填材（ｉｘ）もまた、ＳｉＯ２、中性金属塩およびこれらの組み合わせから選択される、上記項目のいずれかに記載の歯科材料。
【００１６】
（項目８）
前記非塩基性充填材（ｉｖ）および／または（ｉｘ）が、石英、発熱性シリカ、沈降シリカ、ゾル−ゲルシリカ、石英ガラス、希土類金属の中性フッ化物、好ましくは三フッ化イッテルビウム、およびこれらの組み合わせから選択される、上記項目のいずれかに記載の歯科材料。
【００１７】
（項目９）
前記少なくとも１種の酸基含有ラジカル重合性モノマー（ｉｉｉ）が、少なくとも１つのエチレン性不飽和基および少なくとも１つの酸基を含み、該エチレン性不飽和基が、アクリロイル基、メタクリロイル基、ビニル基およびこれらの組み合わせから選択され、そして該酸基が、カルボン酸基、スルホン酸基、ホスホン酸基、リン酸基およびこれらの組み合わせから選択される、上記項目のいずれかに記載の歯科材料。
【００１８】
（項目１０）
前記少なくとも１種の酸基含有ラジカル重合性モノマー（ｉｉｉ）が、ラジカル重合性のリン酸二水素エステルまたはリン酸水素エステルである、上記項目のいずれかに記載の歯科材料。
【００１９】
（項目１１）
アクリロイル基および／またはメタクリロイル基から好ましくは選択される少なくとも２つのエチレン性不飽和基を有する、少なくとも１種の酸基を有さないラジカル重合性モノマー（ｉ）および／または（ｖｉ）を含有する、上記項目のいずれかに記載の歯科材料。
【００２０】
（項目１２）
上記項目のいずれかに記載の硬化性多成分歯科材料のペースト（Ａ）とペースト（Ｂ）とを、好ましくは０．４：０．６〜０．６：０．４の範囲の体積比、特に好ましくは、０．４６：０．５４〜０．５４：０．４６の範囲の体積比で混合する工程を包含する、使用の準備ができた歯科材料の調製プロセス。
【００２１】
（項目１３）
歯科学において使用するための、上記項目のいずれかに記載の硬化性多成分歯科材料。
【００２２】
（項目１４）
歯科修復物を歯のエナメル質および／またはぞうげ質に固定するための、上記項目のいずれかに記載の硬化性多成分歯科材料。
【００２３】
（項目１５）
第一のレザバおよび第二のレザバを有する二重注射器であって、該二重注射器は、上記項目のいずれかに記載の硬化性多成分歯科材料を収容することを特徴とし、ペースト（Ａ）が該第一のレザバに収容され、そしてペースト（Ｂ）が第二のレザバに収容される、二重注射器。
【００２４】
（摘要）
第一のペーストおよび第二のペーストを含有する硬化性多成分歯科材料であって、この第一のペーストは、（ｉ）１種以上の酸基を有さないラジカル重合性モノマーおよび（ｉｉ）塩基性充填材を含有し、そしてこの第二のペーストは、（ｉｉｉ）１種以上の酸基含有ラジカル重合性モノマーおよび（ｉｖ）非塩基性充填材を含有する。この多成分歯科材料は、少なくともペースト（Ａ）または（Ｂ）の中に、ラジカル重合のための少なくとも１種の開始剤（ｖ）を含有する。
【発明の効果】
【００２５】
本発明により、特に貯蔵後であってさえも、公知のペースト／ペースト系と比較して、改善されたぞうげ質接着特性を示す、ペースト／ペーストベースの自己結合歯科材料が提供された。
【発明を実施するための形態】
【００２６】
上記目的は、本発明により、
（Ａ）第一のペーストであって、
（ｉ）１種以上の酸基を含まないラジカル重合性モノマーおよび
（ｉｉ）充填材
を含有する、第一のペースト、ならびに
（Ｂ）第二のペーストであって、
（ｉｉｉ）１種以上の酸基含有ラジカル重合性モノマーおよび
（ｉｖ）非塩基性充填材
を含有する、第二のペースト
を含有する硬化性多成分歯科材料であって、この多成分歯科材料は、少なくともペースト（Ａ）または（Ｂ）の中に、ラジカル重合のための少なくとも１種の開始剤（ｖ）を含有する、硬化性多成分歯科材料によって達成される。
【００２７】
本発明はまた、上記硬化性多成分歯科材料のペースト（Ａ）とペースト（Ｂ）とを混合することによる、使用の準備ができた歯科材料の調製のためのプロセスに関する。
【００２８】
本発明の主題はまた、歯科学において使用するため、特に、歯科修復物を歯のエナメル質および／またはぞうげ質に固定するための、上記硬化性多成分歯科材料である。上記硬化性多成分歯科材料のペースト（Ａ）とペースト（Ｂ）とが混合され、次いで、得られた混合物が硬い歯の物質（すなわち、歯のエナメル質および／またはぞうげ質）に塗布される、プロセスが記載される。
【００２９】
本発明による歯科材料のペースト（Ａ）は、（ｉ）１種以上の酸基を有さないラジカル重合性モノマーおよび（ｉｉ）充填材を含有し、一方で、ペースト（Ｂ）は、（ｉｉｉ）１種以上の酸基含有ラジカル重合性モノマーおよび（ｉｖ）非塩基性充填材を含有する。ペースト（Ａ）は、好ましくは、酸基含有ラジカル重合性モノマーを含有しないか、または１重量％未満、好ましくは０．５重量％未満のみの量の酸基含有ラジカル重合性モノマーを含有し、そしてペースト（Ｂ）は、塩基性充填材を含有しないか、または５重量％未満、好ましくは１重量％未満のみの量の塩基性充填材を含有し、各場合において、それぞれのペーストの総質量に関してである。
【００３０】
好ましい実施形態において、ペースト（Ｂ）はまた、酸基含有ラジカル重合性モノマー（ｉｉｉ）に加えて、１種以上の酸基を有さないラジカル重合性モノマー（ｖｉ）を含有する。ペースト（Ｂ）中の酸基を有さないラジカル重合性モノマーは、ペースト（Ａ）中の酸基を有さないラジカル重合性モノマーと同じであっても異なっていてもよい。ペースト（Ａ）は、充填材（ｉｉ）として、非塩基性充填材、好ましくは、塩基性充填材、または塩基性充填材と非塩基性充填材との混合物を含有する。ペースト（Ａ）中の非塩基性充填材は、ペースト（Ｂ）中の非塩基性充填材と同じであっても異なっていてもよい。
【００３１】
本発明による多成分歯科材料は、自己硬化性（すなわち、室温で硬化し、低温硬化性ともまた呼ばれる）、光硬化性（すなわち、光での放射により硬化する）および／または熱硬化性（すなわち、高温で硬化する）であり得る。代表的に、この多成分歯科材料は、自己硬化性、または二重硬化性（すなわち、自己硬化性かつ光硬化性）である。
【００３２】
「塩基性充填材」とは、本発明の趣旨の範囲内で、５０ｍｌの蒸留水（ｐＨ＝７）中に、約２０℃で、本発明による歯科材料において使用されるような粒子サイズで２ｇの量で攪拌することにより懸濁される場合に、３０分後に、この水のｐＨを少なくとも８、好ましくは８．５に上昇させる、充填材を意味する。逆に、「非塩基性充填材」とは、５０ｍｌの蒸留水（ｐＨ＝７）中に、約２０℃で、本発明による歯科材料において使用されるような粒子サイズで２ｇの量で攪拌することにより懸濁され得る場合に、３０分後に、この水のｐＨを８未満、好ましくは７．５未満まで上昇させ、そして特に好ましくは、このｐＨを上昇させない（この場合、ｐＨの低下が許容される）、充填材を意味する。
【００３３】
本発明による歯科材料のペースト（Ｂ）、または必要に応じてペースト（Ａ）において使用するために適切な、代表的な非塩基性充填材は、様々な修飾を有する二酸化ケイ素、および天然金属塩である。ＳｉＯ２修飾のうちでも好ましいものは、発熱性シリカ、沈降シリカ、ゾル−ゲルシリカ、石英（特に、天然石英）および石英ガラスである。全てのＳｉＯ２修飾は、表面処理され得る。表面処理とは、適切なシリコーン、シランおよび／またはシラザン（例えば、ヘキサメチルジシラザン）での慣習的な疎水性化と、アルカリガラスの場合には、以下に記載されるような重合性シランでの表面の官能基化との両方を意味する。天然金属塩の例としては、希土類金属の天然フッ化物（好ましくは、三フッ化イッテルビウム）が挙げられるが、他の金属塩（例えば、硫酸バリウム、フッ化ストロンチウム、フッ化バリウム、フッ化イットリウムおよびタングステン酸バリウム）もまた挙げられる。
【００３４】
非塩基性充填材の例は、ＳｉＯ２と、ＺｒＯ２、Ｔａ２Ｏ３および／またはＴａ２Ｏ５との混合酸化物である。
【００３５】
いわゆる「イソ充填材（ｉｓｏｆｉｌｌｅｒ）」（すなわち、硬化したコンポジットを粉砕することにより得られる粉末であって、非塩基性充填材（好ましくは、上に名称を挙げた非塩基性充填材から選択される）を含有する粉末）もまた、適切な非塩基性充填材である。イソ充填材のポリマーマトリックスは、使用される系に存在するモノマーとは異なるモノマーから調製されても同じモノマーから調製されてもよいが、酸基含有モノマーを含まない。必ずしも、イソ充填材において、このイソ充填材が使用される系内に存在する充填材と同じ型の充填材を使用する必要はない。しかし、視覚的な理由で、このことは有利であり得る。
【００３６】
非塩基性充填材は、１つの型の非塩基性充填材からなっても、様々な型の非塩基性充填材（好ましくは、上に名称を挙げたもの）の組み合わせからなってもよい。特に好ましいものは、三フッ化イッテルビウム、沈降シリカ、ゾル−ゲルシリカ、イソ充填材、発熱性シリカ、およびこれらの組み合わせである。適切な充填材の組み合わせの例は、（ａ）三フッ化イッテルビウムとイソ充填材と発熱性シリカ、および（ｂ）沈降シリカ（またはゾル−ゲルシリカ）と三フッ化イッテルビウムと発熱性シリカである。
【００３７】
本発明による歯科材料のペースト（Ａ）において使用するために適切な好ましい塩基性充填材は、アルカリガラス（例えば、ケイ酸塩ガラス（例えば、アルミノケイ酸塩ガラス、アルミノホウケイ酸塩ガラス、フルオロケイ酸アルミニウムガラスであり、特に、元素の周期表の第１族および第２族の元素を含むガラス（例えば、ケイ酸バリウムガラス、ケイ酸アルミニウムバリウムガラス（例えば、５５重量％のＳｉＯ２、２５重量％のＢａＯ、１０重量％のＢ２Ｏ３および１０重量％のＡｌ２Ｏ３を含むもの）、ケイ酸ストロンチウムガラス、ケイ酸アルミニウムストロンチウムガラスおよびケイ酸アルミニウムリチウムガラス）））であり、各場合において、対応するフッ化物含有ガラスを含む。
【００３８】
アルカリガラスは、必要に応じて、シラン化され得る。「シラン化」とは、ガラス表面を重合性シランで、例えば、（メタ）アクリレート官能基化シラン（例えば、（メタ）アクリロイルオキシアルキル−トリアルコキシシラン（通常、３−（メタクリロイルオキシ）プロピルトリメトキシシラン、３−（メタクリロイルオキシ）プロピルトリエトキシシラン、３−（メタクリロイルオキシ）プロピルトリクロロシラン、メタクリロイルオキシ−メチルトリメトキシシラン、メタクリロイルオキシメチルトリエトキシシラン、メタクリロイルオキシメチルオキシメチルトリエトキシシラン、３−（メタクリロイルオキシ）プロピルメチルジクロロシランまたは３−（メタ−アクリロイルオキシ）プロピルメチルジメトキシシラン））との反応により、官能基化することを意味する。３−（メタクリロイルオキシ）プロピルトリメトキシシランが好ましい。
【００３９】
上で定義されたようなイソ充填材であるが、この場合には塩基性充填材（好ましくは、上で名称を列挙したもの由来）を含有するものはまた、本発明の趣旨の範囲内で、塩基性充填材（ｉｉ）として適切である。
【００４０】
塩基性充填材は、１つの型の非塩基性充填材からなっても、異なる種類の塩基性充填材（好ましくは、上で名称を列挙したもの）の組み合わせであっても良い。
【００４１】
石英、石英ガラス、アルカリガラスおよびガラスセラミックをベースとする、上に名称を挙げた非塩基性充填材および塩基性充填材は、０．０１μｍ〜１０μｍ、特に好ましくは、０．２μｍ〜５μｍ、そして非常に特に好ましくは、０．６μｍ〜２．０μｍの範囲の好ましい重量平均粒子サイズを有する粉末である。発熱性シリカ、沈降シリカ、ゾル−ゲルシリカおよび希土類金属フッ化物をベースとする、上に名称を挙げた非塩基性充填材および塩基性充填材は、１０ｎｍ〜５μｍ、特に好ましくは、２０ｎｍ〜５μｍ、そして非常に特に好ましくは、４０ｎｍ〜３００ｎｍの範囲の好ましい重量平均粒子サイズを有するナノ粒子または微細粉末である。上に名称を挙げたイソ充填材は、３μｍ〜１００μｍ、特に好ましくは、３μｍ〜２０μｍ、そして非常に特に好ましくは、３μｍ〜１０μｍの範囲の好ましい重量平均粒子サイズを有する粉末である。上に名称を挙げたＳｉＯ２混合酸化物の充填材は、１００ｎｍ〜３００ｎｍの範囲の好ましい重量平均粒子サイズを有する粉末である。
【００４２】
酸基を有さないラジカル重合性モノマー（ｉ）および（ｖｉ）ならびに酸基含有ラジカル重合性モノマー（ｉｉｉ）は一緒になって、硬化の際にラジカル重合する、本発明による歯科材料の結合剤を作製する。
【００４３】
酸基を有さないラジカル重合性モノマー（ｉ）および（ｖｉ）は、好ましくは、少なくとも２個、好ましくは２個〜４個の、ラジカル重合性基（好ましくは、アクリロイル基およびメタクリロイル基）を有する、いわゆる架橋モノマーである。適切な例としては、１，６−ビス［２−メタクリロイルオキシエトキシカルボニルアミノ］−２，４，４−トリメチルヘキサン（ＵＤＭＡ）、ジメタクリル酸ジエチレングリコール、ジメタクリル酸トリエチレングリコール（ＴＥＧＤＭＡ）、ジメタクリル酸ポリエチレングリコール（例えば、ＰＥＧ−４００−ジメタクリレート）、２，２−ビス［４−（２−ヒドロキシ−３−メタクリロイルオキシプロポキシ）−フェニル］プロパン（ビス−ＧＭＡ）、１，６−ビス［２−アクリロイル−オキシエトキシカルボニル−アミノ］−２，４，４−トリメチルヘキサン、ジアクリル酸ジエチレングリコール、ジアクリル酸トリエチレングリコール、ジアクリル酸ポリエチレングリコール（例えば、ＰＥＧ−４００−ジアクリレート）、トリメタクリル酸トリメチロールプロパン、トリアクリル酸トリメチロールプロパン、テトラメタクリル酸ペンタエリトリトール、テトラアクリル酸ペンタエリトリトール、プロポキシ化ビスフェノール−Ａ−ジメタクリレートおよびジメタクリル酸ブタンジオール、ジアクリル酸ブタンジオール、ジメタクリル酸１，１０−デカンジオール（Ｄ３ＭＡ）、ジアクリル酸１，１０−デカンジオール、ジメタクリル酸１，１２−ドデカンジオールおよびジアクリル酸１，１２−ドデカンジオール（これらは、（メタ）アクリル酸と、対応するジオールまたはポリオールとのエステル交換により得られる）が挙げられる。加水分解耐性架橋モノマーもまた適切であり、これらは例えば、２−（ヒドロキシル−メチル）アクリル酸とジイソシアネートとのウレタン（例えば、２，２，４−トリメチルヘキサメチレンジイソシアネートおよびイソホロンジイソシアネート）；架橋性ピロリドン（例えば、１，６−ビス（３−ビニル−２−ピロリドニル）ヘキサン）；市販で入手可能なビスアクリルアミドまたはビス（メタ）アクリルアミド（例えば、メチレンビスアクリルアミド、エチレンビスアクリルアミド、Ｎ，Ｎ’−ジエチル−１，３−ビス（アクリルアミド）プロパン、１，３−ビス（メタクリルアミド）プロパン、１，４−ビス（アクリルアミド）ブタンおよび１，４−ビス（アクリロイル）ピペラジンであり、これらは、対応するジアミンと（メタ）アクリル酸クロリドとの反応により合成され得る）である。
【００４４】
用語「加水分解耐性」とは、本明細書中で、水中、または水と水混和性溶媒との混合物中で、約２０重量％の濃度で、約２．０のｐＨで３７℃で、少なくとも６週間安定な（すなわち、５％未満が加水分解する）モノマーをいう。
【００４５】
異なる架橋性モノマーの混合物（例えば、ＴＥＧＤＭＡ、ジメタクリル酸ＰＥＧ−４００およびＵＤＭＡ、ならびに必要に応じてまたプロポキシ化ビスフェノール−Ａ−ジメタクリレートの混合物）が、好ましくは使用される。
【００４６】
１種以上の架橋性モノマーに加えて、１種以上のいわゆる希釈モノマー（これらのモノマーの粘度および良好な溶解度が、これらのモノマーを、重合樹脂を薄めるために適切にするもの）もまた、酸基を有さないラジカル重合性モノマー（ｉ）または（ｖｉ）として存在し得る。希釈モノマーは、１つ以上の重合性基を含み得、含む場合には、架橋性モノマーとしてもまた働き得る。
【００４７】
２０℃で測定される場合に１００ｍＰａ・ｓ未満の粘度ηを有する液体モノマーが、好ましくは、本明細書中で、希釈モノマーとして使用される。希釈モノマーの例としては、加水分解安定性のモノ（メタ）アクリレート（例えば、メシチルメタクリレート）；２−（アルコキシメチル）アクリル酸（例えば、２−（エトキシメチル）アクリル酸、２−（ヒドロキシメチル）アクリル酸）；Ｎ−一置換またはＮ−二置換アクリルアミド（例えば、Ｎ−エチルアクリルアミド、Ｎ，Ｎ−ジメチルアクリルアミド、Ｎ−（２−ヒドロキシエチル）アクリルアミドおよびＮ−メチル−Ｎ−（２−ヒドロキシエチル）−アクリルアミド）あるいはＮ−一置換メタクリルアミド（例えば、Ｎ−エチルメタクリルアミドおよびＮ−（２−ヒドロキシエチル）メタクリルアミド）が挙げられる。さらに、Ｎ−ビニルピロリドン、２−（メタクリロイルオキシ）−エチルアセトアセテートまたはアリルエーテルが、希釈モノマーとして使用され得る。しかし、多くの場合において、希釈モノマーの存在は、必ずしも、本発明による歯科材料のペースト（Ａ）またはペースト（Ｂ）のいずれにおいても、必要ではない。
【００４８】
酸基含有ラジカル重合性モノマー（ｉｉｉ）は、歯科材料の、エナメル質／ぞうげ質への改善された接着を担う。これらは、強酸性のモノマー（接着モノマーとも呼ばれる）であり、これらは第一には、歯科材料を使用する際にエナメル質／ぞうげ質上の軽く汚れた層を除去し、そして第二には、その融解物またはぞうげ質をエッチングし、その結果、これらのモノマーが拡散し得、そして引き続く重合中に、いわゆるポリマータグの形成を伴って、硬化した歯科材料とエナメル質／ぞうげ質との間での強い結合をもたらす。
【００４９】
酸基含有ラジカル重合性モノマー（ｉｉｉ）は、少なくとも１個のエチレン性不飽和基（好ましくは、アクリロイル基、メタクリロイル基、ビニル基およびこれらの組み合わせから選択される）、ならびに少なくとも１個、好ましくは１個〜４個の酸基を含む。好ましい酸基は、カルボン酸基、スルホン酸基、ホスホン酸基および／またはリン酸基であり、これにはそれぞれ、酸性水素原子を依然として含む、部分的にエステル交換された酸基が含まれる。ホスホン酸基および／またはリン酸基を酸基として含む化合物が、特に好ましい。１つより多くの酸基を有する化合物は、異なる酸基を含み得るか、または好ましくは、同じ酸基を含み得る。特に有利な酸基含有ラジカル重合性モノマー（ｉｉｉ）は、重合性のリン酸二水素エステルおよびリン酸水素エステルである。
【００５０】
酸基含有ラジカル重合性モノマー（ｉｉｉ）の適切な例としては、リン酸二水素グリセロール−ジメタクリレート（ＧＤＭＰ）、４−（メタ）アクリロイルオキシエチルトリメリト酸無水物、１０−メタクリロイルオキシデシルマロン酸、Ｎ−（２−ヒドロキシ−３−メタクリロイルオキシプロピル）−Ｎ−フェニルグリシン、４−ビニル−安息香酸、リン酸水素２−メタクリロイルオキシエチルフェニル、リン酸二水素１０−メタクリロイルオキシデシル（ＭＤＰ）、リン酸二水素２−メタクリロイルオキシエチル（ＨＥＭＡホスフェート）、リン酸水素ジ（２−メタクリロイルオキシエチル）（ジ−ＨＥＭＡホスフェート）、リン酸二水素２−メタクリロイルオキシプロピル、オキシリン酸ジペンタエリトリトールペンタメタクリロイルおよびリン酸モノ−（１−アクリロイル−ピペリジン−４−イル）−エステルが挙げられる。加水分解安定性の接着モノマー（例えば、４−ビニルベンジルホスホン酸、２−［４−（ジヒドロキシホスホリル）−２−オキサ−ブチル］アクリル酸）ならびにこれらのアミドおよび加水分解安定性エステル（例えば、２−［４−（ジヒドロキシホスホリル）−２−オキサ−ブチル］アクリル酸２，４，６−トリメチルフェニルエステル）、ならびにリン酸二水素（メタ）アクリルアミド（例えば、リン酸二水素６−メタクリルアミドヘキシル、リン酸二水素１，３−ビス（メタクリルアミド）−プロパン−２−イルおよびリン酸二水素１，３−ビス−（Ｎ−アクリロイル−Ｎ−プロピル−アミノ）−プロパン−２−イル）もまた有利である。さらなる例としては、ホスホン酸モノマー（例えば、ビニルホスホン酸、４−ビニル−フェニルホスホン酸、２−メタクリロイルオキシエチルホスホン酸、２−メタクリルアミドエチルホスホン酸、４−メタクリルアミド−４−メチル−ペンチル−ホスホン酸、２−［２−ジヒドロキシホスホリル）−エトキシメチル］−アクリル酸エチルエステルおよび２，４，６−トリメチルフェニルエステル）が挙げられる。さらに、重合性スルホン酸が、接着モノマーとして適切であり、特に、ビニルスルホン酸、４−ビニルフェニルスルホン酸または３−（メタクリルアミド）プロピルスルホン酸である。
【００５１】
本発明による硬化性多成分歯科材料は、ペースト（Ａ）および／またはペースト（Ｂ）の中に、ラジカル重合のための少なくとも１種の開始剤（ｖ）を含有する。すなわち、本発明による歯科材料はまた、異なる開始剤を含有し得、この場合、これらの開始剤は、同じペーストの中または異なるペーストの中のいずれかに存在する。ラジカル重合のための開始剤は、本発明による歯科材料について、熱硬化が好ましいか、自己硬化が好ましいか、放射線硬化が好ましいかに依存して選択される。好ましい実施形態において、本発明による歯科材料は、自己硬化性であり、そして特に好ましい実施形態においては、二重硬化性（すなわち、自己硬化性かつ光化学硬化性）である。放射線硬化性とは、好ましくは可視光により硬化すること、特に、３００ｎｍ〜５５０ｎｍ、好ましくは４００ｎｍ〜５００ｎｍの波長を有する青色光により硬化することを意味する。
【００５２】
例えば、ベンゾピナコール、２，２’−ジアルキルベンゾピナコールおよび過酸化物（特に、過酸化ベンゾイル）が、熱硬化のための開始剤として適切である。
【００５３】
自己硬化のためには、これらの開始剤は、適切な活性剤（ｖｉｉ）と組み合わせられる。過酸化物（特に、過酸化ベンゾイル）が、好ましくは、自己硬化のための開始剤（ｖ）として使用される。この場合、塩基性活性化剤（好ましくは、還元性アミン、特に好ましくは、芳香族アミン（例えば、Ｎ，Ｎ−ジメチル−ｓｙｍ−キシリジンまたはＮ，Ｎ−ジメチル−ｐ−トルイジン））が、活性化剤（ｖｉｉ）として働く。さらに、過酸化物と還元剤（例えば、アスコルビン酸、バルビツレートまたはスルフィン酸）とからなるレドックス系もまた、自己硬化のための開始剤／活性化剤の組み合わせとして適切である。望ましくない尚早な重合を防止する目的で、開始剤（ｖ）と活性化剤（ｖｉｉ）とは、別々のペーストの中に存在しなければならないことは、自明である。塩基性活性化剤を含む開始剤／活性化剤の組み合わせ（例えば、過酸化ベンゾイル／芳香族アミン）が使用される場合、活性化剤（ｖｉｉ）はペースト（Ａ）に導入され、そして開始剤（ｖ）はペースト（Ｂ）に導入される。
【００５４】
適切な光開始剤（ｖｉｉｉ）の例としては、ベンゾフェノン、ベンゾインおよびこれらの誘導体、ならびにα−ジケトンおよびこれらの誘導体（例えば、９，１０−フェナントレンキノン、１−フェニル−プロパン−１，２−ジオン、ジアセチルおよび４，４’−ジクロロベンジル）が挙げられる。アシルホスフィン酸オキシド（例えば、２，４，６−トリメチルベンゾイルジフェニルホスフィン酸オキシド）、およびビスアシルホスフィン酸オキシド（例えば、ビス（２，４，６−トリメチルベンゾイル）フェニルホスフィン酸オキシド）もまた適切である。カンファーキノン、２，２−メトキシ−２−フェニル−アセトフェノンまたはα−ジケトンの、各々が還元性アミンの形態の活性化剤（例えば、４−（ジメチルアミノ）安息香酸エステル、Ｎ，Ｎ−ジメチルアミノエチルメタクリレート、Ｎ，Ｎ−ジメチル−ｓｙｍ−キシリジンまたはトリエタノールアミン）と組み合わせられたものが好ましい。さらに適切な光開始剤は、モノベンゾイルゲルマニウム誘導体またはジベンゾイルゲルマニウム誘導体である。
【００５５】
二重硬化のためには、自己硬化のための開始剤／活性化剤の組み合わせが、光開始剤と組み合わせられる。この場合にはまた、自己硬化のための開始剤と光開始剤との両方のために、共通の活性化剤が使用され得る。
【００５６】
光開始剤（ｖｉｉｉ）は、ペースト（Ａ）の中に存在してもペースト（Ｂ）の中に存在してもよい。塩基性活性化剤（例えば、アミン）が光開始剤（ｖｉｉｉ）のために使用される場合、活性化剤（ｖｉｉ）は、ペースト（Ａ）に導入される。光で活性化される開始剤系に関して、開始剤と活性化剤とを別々にする必要がないので、開始剤および活性化剤は、同じペーストに導入されても異なるペーストに導入されてもよい。光開始剤は、好ましくは、ペースト（Ａ）に入れられる。
【００５７】
本発明による歯科材料は、好ましくは、添加される溶媒を含有しない。
【００５８】
本発明の多成分歯科材料は代表的に、２成分歯科材料である。従って、好ましくは、ペースト／ペーストベースの２成分歯科材料である。
【００５９】
ペーストとは、本明細書中で、高い固形物含有量を有する固体−液体混合物（懸濁物）を意味する。ペーストは、もはや自由に流動しないが、広がることに対しては耐性である。ペーストは、こね粉のようなコンシステンシーを有する。
【００６０】
本発明による歯科材料のペースト（Ａ）は、各場合においてペースト（Ａ）の総重量に対して、好ましくは、４０重量％〜９０重量％、特に好ましくは、６０重量％〜８５重量％、非常に特に好ましくは、６５重量％〜８０重量％、そして最も好ましくは、７０重量％〜８０重量％の充填材含有量を有する。充填材全体における非塩基性充填材の重量による百分率は、好ましくは、５０％未満、より好ましくは、３０％未満である。
【００６１】
本発明による歯科材料のペースト（Ｂ）は、各場合においてペースト（Ｂ）の総重量に対して、好ましくは、４０重量％〜９０重量％、特に好ましくは、６０重量％〜８５重量％、そして非常に特に好ましくは、６０重量％〜７０重量％の充填材含有量を有する。
【００６２】
ペースト（Ａ）およびペースト（Ｂ）の、充填材ではない部分は、以下でマトリックス混合物と呼ばれる。ペースト（Ａ）およびペースト（Ｂ）のマトリックス混合物は、本質的に、ラジカル重合性モノマー、ならびに必要に応じて、開始剤、活性化剤およびさらなる任意の成分を含有する。
【００６３】
ペースト（Ａ）のマトリックス混合物は、各場合においてペースト（Ａ）のマトリックス混合物の質量に対して、酸基を有さないラジカル重合性モノマー（ｉ）を、好ましくは８８重量％〜１００重量％、特に、８８重量％〜９９．９３重量％、特に好ましくは、９４重量％〜９９．８５重量％、そして非常に特に好ましくは、９４．９重量％〜９９．７重量％の総量で含有する。ペースト（Ａ）のマトリックス混合物は、好ましくは、各場合においてペースト（Ａ）のマトリックス混合物の質量に対して、活性化剤を、０．０５重量％〜１０重量％、好ましくは、０．１重量％〜５．０重量％、そして特に好ましくは、０．２重量％〜４．５重量％の総量で含有する。ペースト（Ａ）のマトリックス混合物は、各場合においてペースト（Ａ）のマトリックス混合物の質量に対して、好ましくは、光開始剤を、０．０２重量％〜２．０重量％、好ましくは、０．０５重量％〜１．０重量％、そして特に好ましくは、０．１重量％〜０．６重量％の量で含有する。
【００６４】
ペースト（Ｂ）のマトリックス混合物は、結合剤として排他的に、酸基含有ラジカル重合性モノマーを含有し得る。ペースト（Ｂ）は、各場合においてペースト（Ｂ）のマトリックス混合物の質量に対して、酸基含有ラジカル重合性モノマー（ｉ）を、好ましくは、３重量％〜４０重量％、特に好ましくは、４重量％〜３０重量％、そして非常に特に好ましくは、５重量％〜１５重量％の総量で含有する。ペースト（Ｂ）のマトリックス混合物は、任意の酸基を有さないラジカル重合性モノマー（ｖｉ）を、好ましくは、６０重量％〜９６．７重量％、特に好ましくは、７０重量％〜９５．９５重量％、そして非常に特に好ましくは、８５重量％〜９４．９重量％の総量で含有する。ペースト（Ｂ）のマトリックス混合物は、各場合においてペースト（Ｂ）のマトリックス混合物の質量に対して、自己硬化のための開始剤（ｖ）を、好ましくは、０．３重量％〜５重量％、好ましくは、０．７重量％〜３重量％、そして特に好ましくは、１．０重量％〜２．０重量％の量で含有する。必要に応じて、ペースト（Ｂ）のマトリックス混合物は、自己硬化のための開始剤に加えて、または自己硬化のための開始剤の代わりに、各場合においてペースト（Ｂ）のマトリックス混合物の質量に対して、光開始剤（ｖｉｉｉ）を、０．０２重量％〜２．０重量％、好ましくは、０．０５重量％〜１．０重量％、そして特に好ましくは、０．１重量％〜０．６重量％の量で含有し得る。
【００６５】
好ましい実施形態は、ペースト（Ａ）が、各場合においてペースト（Ａ）の総重量に対して：
６５重量％〜８０重量％、特に好ましくは、７０重量％〜８０重量％の、塩基性充填材（ｉｉ）および塩基性充填材（ｉｉ）と非塩基性充填材（ｉｘ）との組み合わせから選択される充填材、ならびに
２０重量％〜３５重量％、特に好ましくは、２０重量％〜３０重量％の、ペースト（Ａ）について上で定義されたマトリックス混合物を含有し、そして
ペースト（Ｂ）が、各場合においてペースト（Ｂ）の総重量に対して：
６０重量％〜７０重量％の非塩基性充填材（ｉｖ）、および
３０重量％〜４０重量％の、ペースト（Ｂ）について上で定義されたマトリックス混合物を含有する、
歯科材料に関する。
【００６６】
使用の準備ができた歯科材料が、本発明の多成分歯科材料から、ペースト（Ａ）とペースト（Ｂ）とを単に混合することにより調製され得る。この混合は、例えば、混合ブロック上でスパチュラを用いて、例えば手で行われ得る。あるいは、２つのペースト（Ａ）およびペースト（Ｂ）はまた、二重注射器に導入され得、次いで、使用中に、自動混合カニューレで自動的に混合され得る。ペースト（Ａ）とペースト（Ｂ）との混合は、好ましくは、０．４：０．６〜０．６：０．４の範囲、特に好ましくは、０．４３：０．５７〜０．５７：０．４３の範囲、非常に特に好ましくは、０．４６：０．５４〜０．５４：０．４６の範囲の体積比、そして最も好ましくは、約１：１の体積比で行われる。本発明による歯科材料は、固定コンポジットとして、例えば、歯冠、ブリッジ、歯根ピンおよびインレーの固定のために、使用され得る。本発明による歯科材料は、自己結合性である。すなわち、この歯科材料は、接着促進剤を使用せずに、硬い歯の物質に直接塗布され得る。
【００６７】
本発明による歯科材料は、例えば、以下のように適用される：硬い歯の物質が、調整後にすすがれ、そして空気を吹き付けて軽く乾燥させられる。本発明による歯科材料が、混合直後に、修復物の結合表面に添加され、そしてこの修復物が歯に置かれる。生じる任意の過剰な物質が、重合ランプへの曝露により重合させられ、そして除去される。耐光性修復物の場合には、重合が起こるまで（例えば、少なくとも１分、２分または３分）、この歯科材料が歯にしっかりと押し付けられる。透明な修復物の場合には、この歯科材料は、この修復物を通して重合ランプに曝露され得、従って、この歯科材料は、例えば、１つの部位あたり１０秒〜３０秒、好ましくは、１つの部位あたり約２０秒の曝露時間で、光硬化させられ得る。
【００６８】
驚くべきことに、本発明による、多成分系の個々のペースト間での、塩基性充填材および非塩基性充填材の分布に起因して、公知の自己結合ペースト／ペースト系と比較した、硬化した歯科材料のぞうげ質接着の明らかな改善が達成されることが確証された。本発明による自己結合歯科材料は代表的に、室温での自己硬化後に、少なくとも４ＭＰａ、好ましくは、少なくとも５ＭＰａ、そして特に好ましくは、少なくとも６．５ＭＰａのぞうげ質接着を有し、そして光硬化後には、少なくとも７ＭＰａ、好ましくは、少なくとも８ＭＰａ、そして特に好ましくは、少なくとも９．５ＭＰａのぞうげ質接着を有する。
【００６９】
驚くべきことに、充填材と酸マトリックスとの間の相互作用が、ペースト／ペーストベースの正常に作用する自己結合コンポジットについて、決定的な役割を果たすことが見出された。塩基性充填材が酸モノマーマトリックス中に存在する従来技術のコンポジットにおいて、酸接着モノマーと塩基性充填材との相互作用は、見かけ上は、酸モノマーの少なくとも部分的な不活性化をもたらすために充分に強いが、その結果としては、もはや硬い歯の物質を必要な程度までエッチングせず、ぞうげ質接着が低下する。従って、本発明による非塩基性充填材は、酸モノマーとの相互作用に全く参加しないか、または非常にわずかにのみ参加する、充填材である。本発明に関して、好ましくは、酸基含有ラジカル重合性モノマー（ｉｉｉ）と非塩基性充填材（ｉｖ）との相互作用は存在しない。充填材と酸モノマーとの間の相互作用が回避されるので、本発明による多成分歯科材料は、非常に良好な貯蔵安定性を有する。すなわち、この歯科材料のぞうげ質接着は、貯蔵後でさえも非常に良好なままである。
【００７０】
リン含有酸モノマー（すなわち、リン酸基またはホスホン酸基を有するモノマー）の場合、この相互作用は、３１Ｐ分光法により実証され得る。この目的で、ＣＤＣｌ３が、新たに生成されたペーストに添加され（ペースト：ＣＤＣｌ３の混合比＝１：１）、そしてこの混合物が攪拌され、そして遠心分離される。３１Ｐ−ＮＭＲスペクトルが、上清溶液を用いて記録される。酸マトリックスと充填材との間に相互作用が存在しない場合、強い信号（リン酸モノエステルおよびリン酸ジエステルの場合には約−１ｐｐｍ〜２ｐｐｍ、そしてオルガノホスホン酸およびオルガノホスホン酸モノエステルの場合には−３０ｐｐｍ）が得られ、この信号は、純粋なリン含有化合物の信号に対応する。充填材と酸マトリックスとの間の相互作用は、純粋なリン含有化合物の信号と比較して、ピークの幅広化を生じる。ピークの幅広化をもたらさない任意の充填材が、本発明の趣旨の範囲内において、適切な非塩基性充填材（ｉｖ）である。
【００７１】
本発明は、実施例を参照しながら以下により詳細に記載される。百分率は、各場合において、重量による百分率である。
【実施例】
【００７２】
（実施形態の実施例）
以下に示される組成を有する実施例１および２のペーストを、以下のように調製した。他に記載されない限り、全ての値は、重量（重量部）による。最初に、マトリックス混合物を、個々のモノマーを一緒に攪拌することにより調製した。開始剤、および適用可能な場合には活性化剤を、このモノマー混合物に溶解した。このマトリックス混合物を攪拌装置に導入し、そして均質なペーストが存在するまで、充填材を攪拌した。ぞうげ質接着を決定するために、調製した実施例１および２のペースト（Ａ）およびペースト（Ｂ）を、各々１：１で混合した（これらの２つのペーストの密度はおよそ同じであったので、１：１の体積比は、本明細書では、およそ１：１の重量比に対応する。）。
【００７３】
（ぞうげ質およびエナメル質への接着の測定）
硬い歯の物質への接着を、いわゆるＵｌｔｒａｄｅｎｔ法を使用して実施した。この目的で、ウシの歯を、ポリエステル樹脂に包埋した。エナメル質への接着が試験されるのかぞうげ質への接着が試験されるのかに依存して、最も上にあるエナメル質層を水を付けた１２０グリッドの紙やすりで研磨し、そして水を付けた６００グリッドの紙やすりで再度研磨した。ぞうげ質への接着の場合には、１２０グリッドの紙やすりでの研磨を、ぞうげ質表面が露出するまで行った。接着試験のための試験片を調製する前に、歯の表面を水ですすぎ、そして送風機で軽く乾燥させたが、完全には乾燥させなかった。Ｔｅｔｒｉｃ  ＥｖｏＣｅｒａｍ（Ｉｖｏｃｌａｒ  Ｖｉｖａｄｅｎｔ  ＡＧ，Ｌｉｅｃｈｔｅｎｓｔｅｉｎ製の光重合性析出材料）を含む、予め重合させたコンポジットの、長さ３ｍｍおよび直径２．３ｍｍのブロックを、歯科用重合ランプ（Ｂｌｕｅｐｈａｓｅ，Ｉｖｏｃｌａｒ  Ｖｉｖａｄｅｎｔ  ＡＧ，４００ｎｍ〜５００ｎｍ）での放射（２０秒間）により調製した。次いで、成形した立体を、少量の固定コンポジットと一緒に接着表面にコーティングし、そしてぞうげ質の表面に置いた。コンポジット試験片をねじにより歯の表面に固定し、そして過剰なセメントを除去した。
【００７４】
自己硬化後のぞうげ質またはエナメル質への接着を決定するために、試験片アレイを、３７℃で１５分間、乾燥オーブン内に貯蔵した。光硬化後の接着を決定するために、セメントの継ぎ目を、過剰なセメントの除去後に、重合ランプ（Ｂｌｕｅｐｈａｓｅ，Ｉｖｏｃｌａｒ  Ｖｉｖａｄｅｎｔ  ＡＧ）で２０秒間照射した。これらの立体を型から外し（ねじ止めから外し）、そして３７℃の水中に貯蔵した。２４時間後、このコンポジット試験片を、歯の表面から、０．８ｍｍ／分の進行速度で切り取った。一連の測定は、８個の試験片を網羅し、この一連の測定において、平均および標準偏差を計算した。
【００７５】
（実施例１）
（ペースト（Ａ））
【００７６】
【表１】
2010222354.tif 000002
＊）２４％のＳｉＯ２、２３％のＡｌ２Ｏ３、２％のＮａ２Ｏ、１５％のＣａＯ、８％のＰ２Ｏ５、１１％のＢａＯ、１７％のＦ
＊＊）９４％の充填材、５％のシランおよび１％の水を混合し、そして未反応シランの反応後にエバポレートした。
【００７７】
ペースト（Ａ）のマトリックス混合物：
【００７８】
【表２】
2010222354.tif 000003
ペースト（Ｂ）
【００７９】
【表３】
2010222354.tif 000004
＊イソ充填材を、
７８．５％のＵＤＭＡ
２１．０％のジメタクリル酸デカンジオール
０．５％の過酸化ベンゾイル
からなる３０％のマトリックス混合物、
５０％の発熱性シリカＡｅｒｏｓｉｌ（登録商標）ＯＸ−５０（Ｅｖｏｎｉｋ  Ｄｅｇｕｓｓａ；粒子サイズ４０ｎｍ）、
１０％の三フッ化イッテルビウム
からなるコンポジットから、このコンポジットをケーキ（厚さ１ｃｍ）に１００℃で約２時間重合させ、次いでこのケーキを（粉砕後の平均粒子サイズ５μｍ）に粉砕することにより調製した。
【００８０】
ペースト（Ｂ）のマトリックス混合物：
【００８１】
【表４】
2010222354.tif 000005
ぞうげ質接着：
自己硬化後：８．２±１．８ＭＰａ
光硬化後：１２．０±２．０ＭＰａ。
【００８２】
（実施例２：）
ペースト（Ａ）
【００８３】
【表５】
2010222354.tif 000006
ペースト（Ａ）のマトリックス混合物：
【００８４】
【表６】
2010222354.tif 000007
ペースト（Ｂ）
【００８５】
【表７】
2010222354.tif 000008
ペースト（Ｂ）のマトリックス混合物：
【００８６】
【表８】
2010222354.tif 000009
ぞうげ質接着：
自己硬化後：７．２±２．０ＭＰａ
光硬化後：１０．２±２．７ＭＰａ。
【００８７】
２ヶ月にわたる貯蔵後でさえも、実施例１および２のペーストは依然として、非常に良好なぞうげ質接着値を示した。実施例２から得られたペーストを、室温または３７℃で貯蔵した後に達成された測定値を、以下の表に示す。
【００８８】
室温で貯蔵：
【００８９】
【表９】
2010222354.tif 000010
室温でのデータは一定であり、いかなる損傷をも示さない。
【００９０】
３７℃で貯蔵：
【００９１】
【表１０】
2010222354.tif 000011
（実施例３（比較例））
固定コンポジットであるＫｅｒｒ  Ｃｏｒｐｏｒａｔｉｏｎ，ＵＳＡ製のＭａｘｃｅｍ  ＥｌｉｔｅＴＭのぞうげ質接着を、上に記載したように試験した。本願の発明者らが知る限り、Ｍａｘｃｅｍ  ＥｌｉｔｅＴＭは、以下の組成を有する：
ペースト１
充填剤含有量７７％
充填剤の組成：
【００９２】
【表１１】
2010222354.tif 000012
マトリックス混合物：
【００９３】
【表１２】
2010222354.tif 000013
ペースト２
充填剤含有量７７％
充填剤の組成：
【００９４】
【表１３】
2010222354.tif 000014
マトリックス混合物：
【００９５】
【表１４】
2010222354.tif 000015
ぞうげ質接着：
自己硬化後：２ＭＰａ〜４ＭＰａ
光硬化後：１ＭＰａ〜６ＭＰａ。
【００９６】
比較例の明らかに乏しいぞうげ質接着値は、この比較例において、本発明による教示とは異なり、ペースト１が、酸モノマーであるグリセロールリン酸ジメタクリレートに加えて、塩基性充填材であるケイ酸バリウム−アルミニウムガラスを同時に含有するという事実に起因する。